(57)【要約】【課題】電気的特性と共に引張り強度、伸びや屈曲性等の機械的特性に優れ、さらには加熱変形性にも優れた、焼却時にハロゲン系の有害ガスを発生しない難燃性を有する、ノンハロゲンの電気絶縁性樹脂組成物を提供すること、電気絶縁性樹脂組成物を導体上に被覆することによって、導体変色を生じない、優れた特性を有するキャブタイア型電源コードとすること、さらにキャブタイア型電源コードに、ノンハロゲン難燃性樹脂組成物をシースとして被覆することによって、高い難燃性を有する難燃性キャブタイア型電源コードを提供することにある。【解決手段】コポリマー成分濃度が２５〜５０％のエチレン系共重合体を２０〜４０重量部、コポリマー成分濃度が１０〜２５％未満のエチレン系共重合体が６０〜８０重量部からなる樹脂混合物１００重量部に、塩基性無機充填材を５〜１２０重量部添加したノンハロゲンの電気絶縁用樹脂組成物とすることによって、解決される。【選択図】        なし【特許請求の範囲】
【請求項１】
コポリマー成分濃度が２５〜５０％のエチレン系共重合体を２０〜４０重量部、コポリマー成分濃度が１０〜２５％未満のエチレン系共重合体が６０〜８０重量部からなる樹脂混合物１００重量部に、塩基性無機充填材を５〜１２０重量部添加したことを特徴とする、ノンハロゲンの電気絶縁用樹脂組成物。
【請求項２】
前記コポリマー成分濃度が２５〜５０％のエチレン系共重合体を１０〜４０重量部、前記コポリマー成分濃度が１０〜２５％未満のエチレン系共重合体が２０〜８０重量部、スチレン系熱可塑性エラストマーが５〜４０重量部からなる樹脂混合物１００重量部に、塩基性無機充填材を５〜１２０重量部添加したことを特徴とする、請求項１に記載のノンハロゲンの電気絶縁用樹脂組成物。
【請求項３】
前記スチレン系熱可塑性エラストマーは、スチレン含有量が１０〜５０％（ｗｔ）のスチレン・エチレン・エチレンプロピレン・スチレン共重合体、スチレン・エチレン・ブチレン・スチレン共重合体、スチレン・エチレンプロピレン共重合体から選ばれる少なくとも１種あることを特徴とする、請求項２に記載のノンハロゲンの電気絶縁用樹脂組成物。
【請求項４】
前記塩基性無機充填材は、炭酸カルシウム、炭酸マグネシウム、水酸化マグネシウム、酸化マグネシウムから選ばれる少なくとも１種であることを特徴とする、請求項１〜３のいずれかに記載されるノンハロゲンの電気絶縁用樹脂組成物。
【請求項５】
請求項１〜４のいずれかに記載されるノンハロゲンの電気絶縁用樹脂組成物を、導体上に被覆したことを特徴とするキャブタイア型電源コード。
【請求項６】
前記キャブタイア型電源コードに、ノンハロゲン難燃性樹脂組成物をシース材料として被覆したことを特徴とする、請求項５に記載の難燃性キャブタイア型電源コード。
【請求項７】
前記ノンハロゲン難燃性樹脂組成物シース材料が、エチレン・酢酸ビニル共重合体（酢酸ビニル含有量２５〜５０％）が４０〜７５重量部、エチレン・アクリルゴムまたはエチレン酢酸ビニル・アクリル共重合体が５〜３０重量部および融点が７５℃以上のノンハロゲンの樹脂を、１５〜４５重量部混合した樹脂混合物１００重量部に対し、水酸化マグネシウムを５０〜１４９重量部および窒素系難燃剤５〜５０重量部を添加したことを特徴とする、請求項６に記載の難燃性キャブタイア型電源コード。
【発明の詳細な説明】
【０００１】
【発明の属する技術分野】
本発明は、優れた柔軟性（或いは可とう性）等と、燃焼時にハロゲンガス等の有害ガスを発生しない難燃性を有するノンハロゲンの電気絶縁性樹脂組成物、並びにそれを導体上に被覆したキャブタイア型電源コードに関するものである。
【０００２】
【従来の技術】
近年、環境等の問題から電線・ケーブルの被覆材料も、従来のＰＶＣに変えてハロゲンフリーの樹脂組成物が求められている。このようなハロゲンフリーの樹脂組成物としては、エチレン系単独重合体、エチレン系共重合体やエチレン・プロピレンゴム等のゴム系材料が知られており、各種成形品や電線・ケーブルの被覆材料として用いられるようになってきた。しかしながら前記のようなオレフィン重合体組成物は難燃性の面からは問題があるので、各種難燃剤を配合することが行われる。例えば水酸化マグネシウムのような無機金属水和物を用いて難燃性を高めようとすると、多量に添加する必要がある。このように多量の無機金属水和物を添加した樹脂組成物は、例えば電源コード類の被覆材料としては被覆が硬すぎたり、伸びも不十分なため柔軟性（可とう性）等の機械的特性に問題があった。そこでエチレン系共重合体にスチレン系のエラストマーやアクリルゴムを混合することによって機械的特性を向上させ、金属水和物とメラミンシアヌレート化合物によって、難燃性を得ようとする提案が特許文献１に見られるが、本発明が目的とする電源コード類の被覆材料としては伸び等が小さく、やはり柔軟性（可とう性）の点から十分ではなかった。また平型電源コードやキャブタイア型電源コードにおいては、引張り強度、伸び、絶縁抵抗、加熱変形率等も考慮する必要があり、これらの特性を全て満足するものではなかった。
【０００３】
【特許文献１】
特開２００１−６０４１４号公報
【０００４】
【発明が解決しようとする課題】
よって本発明が解決しようとする課題は、電気的特性と共に引張り強度、伸びや屈曲性等の機械的特性に優れ、さらには加熱変形性にも優れた、焼却時にハロゲン系の有害ガスを発生しない難燃性を有する、ノンハロゲンの電気絶縁性樹脂組成物を提供すること、前記電気絶縁性樹脂組成物を導体上に被覆することによって、導体変色を生じない、優れた特性を有するキャブタイア型電源コードとすること、さらに前記キャブタイア型電源コードに、ノンハロゲン難燃性樹脂組成物をシースとして被覆することによって、高い難燃性を有する難燃性キャブタイア型電源コードを提供することにある。
【０００５】
【課題を解決するための手段】
前述の課題を解決するためには、請求項１に記載されるように、コポリマー成分濃度が２５〜５０％のエチレン系共重合体を２０〜４０重量部、コポリマー成分濃度が１０〜２５％未満のエチレン系共重合体が６０〜８０重量部からなる樹脂混合物１００重量部に、塩基性無機充填材を５〜１２０重量部添加したノンハロゲンの電気絶縁用樹脂組成物とすることによって、解決される。
【０００６】
また、請求項２に記載されるように、前記コポリマー成分濃度が２５〜５０％のエチレン系共重合体を１０〜４０重量部、前記コポリマー成分濃度が１０〜２５％未満のエチレン系共重合体が２０〜８０重量部、スチレン系熱可塑性エラストマーが５〜４０重量部からなる樹脂混合物１００重量部に、塩基性無機充填材を５〜１２０重量部添加した、請求項１に記載のノンハロゲンの電気絶縁用樹脂組成物とすることによって、解決される。
【０００７】
また、請求項３に記載されるように、前記スチレン系熱可塑性エラストマーは、スチレン含有量が１０〜５０％（ｗｔ）のスチレン・エチレン・エチレンプロピレン・スチレン共重合体、スチレン・エチレン・ブチレン・スチレン共重合体、スチレン・エチレンプロピレン共重合体から選ばれる少なくとも１種ある、請求項２に記載のノンハロゲンの電気絶縁用樹脂組成物とすることによって、解決される。
【０００８】
さらに、請求項４に記載されるように、前記塩基性無機充填材は、炭酸カルシウム、炭酸マグネシウム、水酸化マグネシウム、酸化マグネシウムから選ばれる少なくとも１種である、請求項１〜３のいずれかに記載されるノンハロゲンの電気絶縁用樹脂組成物とすることによって、解決される。
【０００９】
また請求項５に記載されるように、請求項１〜４のいずれかに記載されるノンハロゲンの電気絶縁用樹脂組成物を、導体上に被覆したことを特徴とするキャブタイア型電源コードとすることによって、解決される。
【００１０】
さらに請求項６に記載されるように、前記キャブタイア型電源コードに、ノンハロゲン難燃性樹脂組成物をシース材料として被覆した、請求項５に記載の難燃性キャブタイア型電源コードとすることによって、解決される。さらにまた、請求項７に記載される、前記ノンハロゲン難燃性樹脂組成物シース材料が、エチレン・酢酸ビニル共重合体（酢酸ビニル含有量２５〜５０％）が４０〜７５重量部、エチレン・アクリルゴムまたはエチレン酢酸ビニル・アクリル共重合体が５〜３０重量部および融点が７５℃以上のノンハロゲンの樹脂を１５〜４５重量部混合した樹脂混合物１００重量部に対し、水酸化マグネシウムを５０〜１４９重量部および窒素系難燃剤５〜５０重量部を添加した、請求項６に記載の難燃性キャブタイア型電源コードとすることによって、解決される。
【００１１】
【発明の実施の形態】
以下に本発明を詳しく説明する。請求項１に記載される発明は、コポリマー成分濃度が２５〜５０％のエチレン系共重合体を２０〜４０重量部、コポリマー成分濃度が１０〜２５％未満のエチレン系共重合体が６０〜８０重量部からなる樹脂混合物１００重量部に、塩基性無機充填材を５〜１２０重量部添加したノンハロゲンの電気絶縁用樹脂組成物としたので、電気的特性と共に引張り強度、伸びや屈曲性等の機械的特性に優れ、さらには加熱変形性にも優れた、焼却時にハロゲン系の有害ガスを発生しない難燃性を有するノンハロゲンの電気絶縁性樹脂組成物であり、この電気絶縁性樹脂組成物を導体上に被覆することによって、導体変色を生じることがない、優れた特性のキャブタイア型電源コードとすることができる。
【００１２】
まず、前記ノンハロゲンの電気絶縁性樹脂組成物のベースポリマーについて述べる。コポリマー成分濃度が２５〜５０％のエチレン系共重合体としては、酢酸ビニル（ＶＡ）含有量が２５〜５０％のエチレン・酢酸ビニル共重合体（ＥＶＡ）、エチルアクリレート（ＥＡ）含有量が２５〜５０％のエチレン・エチルアクリレート共重合体（ＥＥＡ）やメタクリレート（ＭＡ）含有量が２５〜５０％のエチレン・メタクリレート共重合体（ＥＭＡ）が有用である。そしてこれらの共重合体は、ベースポリマー１００重量部中に２０〜８０重量部配合される。また、コポリマー成分濃度が１０〜２５％未満のエチレン系共重合体としては、酢酸ビニル（ＶＡ）含有量が１０〜２５％未満のエチレン・酢酸ビニル共重合体（ＥＶＡ）、エチルアクリレート（ＥＡ）含有量が１０〜２５％未満のエチレン・エチルアクリレート共重合体（ＥＥＡ）やメタクリレート（ＭＡ）含有量が１０〜２５％未満のエチレン・メタクリレート共重合体（ＥＭＡ）が有用である。そしてこの共重合体は、ベースポリマー１００重量部中に８０〜２０重量部とする。このような混合物をベースポリマーとすることによって、柔軟性（可とう性）に優れると共に機械的特性、加熱変形特性や絶縁抵抗を悪化させることがない。
【００１３】
より詳細に述べると、コポリマー成分が２５〜５０％のエチレン系共重合体を用いるのは、特に柔軟性（可とう性）を向上させるためのもので、その含有量が２５％未満のものであると、剛性が高くなり電源コード類の絶縁体としては硬くなり過ぎ、またコポリマー成分が５０％を超えると、引張り強度が低下して好ましくないためである。このような前記エチレン系共重合体に、コポリマー成分が１０〜２５％未満のエチレン系共重合体を混合するのは、コポリマー成分が２５〜５０％のエチレン系共重合体を多量に用いることによって低下する、加熱変形特性並びに絶縁抵抗を向上させるためである。そしてその混合量が８０重量部を超えると伸びが低下して好ましくなく、また２０重量部未満であると前記加熱変形特性や絶縁抵抗の低下を抑える効果がないので、前記の混合割合とする必要がある。なお前記エチレン系共重合体は、融点が同一のエチレン・αオレフィン樹脂によって一部置き換えることが可能である。
【００１４】
そして前記ベースポリマーには、前記エチレン系共重合体の分解によって発生する酸を吸着するためと、並びに難燃性を向上させるために、塩基性無機充填材が添加される。すなわち請求項５に記載されるように、炭酸カルシウム、炭酸マグネシウム、水酸化マグネシウム、酸化マグネシウムから選ばれる少なくとも１種の塩基性無機充填材で、前記ベースポリマー１００重量部に対して、５〜１２０重量部添加される。このように塩基性無機充填材を添加することにより、前記エチレン系共重合体の分解物である、特に蟻酸による導体変色の問題が解決される。特に炭酸カルシウム、炭酸マグネシウムが、受酸効果が大きく、また硬度を上げることも少なく、かつ比較的安価な材料であるので好ましい。さらには前記塩基性無機充填材の添加により、前記樹脂分を低減できると共にベースポリマーの難燃性も向上する。またその添加量を前述の範囲としたのは、５重量部未満の添加では、特に前記受酸効果が少なく、また１２０重量部を超えて配合すると、引張り特性、特に伸びが低下するので好ましくない。
【００１５】
以上のようなノンハロゲンの電気絶縁性樹脂組成物は、電気的特性、特に絶縁抵抗と共に引張り強度、伸びや屈曲性等の機械的特性に優れ、さらには加熱変形性にも優れた、焼却時にはハロゲン系の有害ガスを発生しない、難燃性の電気絶縁材料とすることができる。より詳細には、前記電気絶縁性樹脂組成物は、絶縁抵抗が５０ＭΩ・ｋｍ以上、引張り強度が１０ＭＰａ以上、伸びが３５０％以上、加熱変形率が１０％以下（７５℃、５Ｎ）、屈曲性がＪＩＳ規格Ｃ３００５の４−２７のＡ法またはＢ法において、２００回以上をクリアできると共に、特にキャブタイア型電源コードの絶縁体として用いたときに、導体変色を生じることがない優れた特性を有するものである。またハロゲン元素を含まない材料から構成されているので、焼却時に有害なハロゲンガスを発生することもない。
【００１６】
つぎに、前記ノンハロゲンの電気絶縁性樹脂組成物に、より柔軟性（可とう性）を付与するために、スチレン系熱可塑性エラストマーを配合した、請求項２に記載されるノンハロゲンの電気絶縁性樹脂組成物について説明する。請求項２に記載される発明は、前記コポリマー成分濃度が２５〜５０％のエチレン系共重合体を１０〜４０重量部、前記コポリマー成分濃度が１０〜２５％未満のエチレン系共重合体が２０〜８０重量部、スチレン系熱可塑性エラストマーが５〜４０重量部からなる樹脂混合物１００重量部に、塩基性無機充填材を５〜１２０重量部添加した、請求項１に記載のノンハロゲンの電気絶縁用樹脂組成物であって、前述した特性を低下させることなく、特に柔軟性（可とう性）をより向上させることができる。そして前記のような配合範囲とするのは、前記コポリマー成分濃度が２５〜５０％のエチレン系共重合体が１０〜４０重量部の範囲を外れると、伸びが不足し、またコポリマー成分濃度が１０〜２５％未満のエチレン系共重合体が２０〜８０重量部の範囲を外れると、加熱変形特性が悪化し、絶縁抵抗も悪化するので好ましくないためである。
【００１７】
そして前記スチレン系熱可塑性エラストマーは、請求項３に記載されるように、スチレン含有量が１０〜５０％（ｗｔ）のスチレン・エチレン・エチレンプロピレン・スチレン共重合体（ＳＥＥＰＳ）、スチレン・エチレン・ブチレン・スチレン共重合体（ＳＥＢＳ）、スチレン・エチレンプロピレン・スチレン共重合体（ＳＥＰＳ）から選ばれる少なくとも１種とすることが好ましい。このようなスチレン系熱可塑性エラストマーを配合することによって、前記電気絶縁性樹脂組成物の柔軟性（可とう性）を向上させると共に、耐熱性や耐候性も向上させることができる。より詳細に説明すると、前記のスチレン系熱可塑性エラストマーは、ポリスチレンブロックと柔軟なポリオレフィン構造のエラストマーブロックで構成されており、ジブロックとトリブロックの２種類を基本とするブロック共重合体であるため、前記ポリスチレンブロックは、ポリエチレンのガラス転移温度以下では架橋点の役割を果たし、前記エラストマーブロックはゴムの性質を有するので、柔軟性に優れた材料である。しかも、前記エラストマーブロックは不飽和結合を含まないため、耐熱性や耐候性に優れているためである。
【００１８】
また前記スチレン系熱可塑性エラストマーは、スチレン成分が１０〜５０％（ｗｔ）のものがよい。これは、前記スチレン含有量が５０％（ｗｔ）を超えると、硬いものとなって伸びが低下する。また１０％（ｗｔ）未満であると、柔軟性には優れているが、引張り強度が低下するためである。より好ましくは、スチレン含有量が２０〜４０％（ｗｔ）のものである。そしてこのようなスチレン系熱可塑性エラストマーは、前記ベースポリマー１００重量部中に５〜４０重量部含有するように配合される。これは配合量が５重量部未満では、柔軟性があまり向上せず、また４０重量部を超えて配合すると伸びが不足するためである。好ましくは、１０〜３５重量部の範囲で配合される。なお、前記スチレン系熱可塑性エラストマーの一部または全てがマレイン酸、無水マレイン酸等によって、０．０５〜３．０％程度酸変性されたものとすることによって、前記塩基性無機充填材として水酸化マグネシウムを用いる場合に、親和性を向上するので好ましい。
【００１９】
以上説明した、本発明のノンハロゲンの電気絶縁性樹脂組成物は、柔軟性（可とう性）がより向上し、絶縁抵抗が５０ＭΩ・ｋｍ以上、引張り強度が１０ＭＰａ以上、伸びが３５０％以上、加熱変形率が１０％以下（７５℃、５Ｎ）、屈曲性がＪＩＳ規格Ｃ３００５の４−２７のＡ法またはＢ法において、２００回以上をクリアできると共に、キャブタイア型電源コードの絶縁体として用いたときに、導体変色を生じることがない、優れた特性を有することになる。またハロゲン元素を含まない材料であるから、焼却時に有害なハロゲンガスを発生することもない。このようなノンハロゲンの電気絶縁用樹脂組成物は、請求項５に記載されるように、導体上に絶縁体として被覆することによって、目的とするキャブタイア型電源コードとして使用することができる。そして得られたキャブタイア型電源コードは、前記の特性を全て満足するものである。
【００２０】
また、前記キャブタイア型電源コードには、請求項６に記載されるように、ノンハロゲン難燃性樹脂組成物をシース材料として併せて被覆することによって、難燃性の優れたキャブタイア型電源コードとすることができる。さらにまた、請求項７に記載される、前記ノンハロゲン難燃性樹脂組成物シースが、エチレン・酢酸ビニル共重合体（酢酸ビニル含有量２５〜５０％）が４０〜７５重量部、エチレン・アクリルゴムまたはエチレン酢酸ビニル・アクリル共重合体が５〜３０重量部および融点が７５℃以上のノンハロゲンの樹脂を１５〜４５重量部混合した樹脂混合物１００重量部に対し、水酸化マグネシウムを５０〜１４９重量部および窒素系難燃剤５〜５０重量部を添加したノンハロゲン難燃性樹脂組成物とすることによって、極めて優れた難燃性を有する難燃性キャブタイア型電源コードとすることができる。
【００２１】
なお、前記の難燃性キャブタイア型電源コードは、通常銅等からなる導体上に前記絶縁体を施した絶縁心線上に、ノンハロゲンの難燃性樹脂組成物を丸型や平型に押出し被覆して、製造されたものである。また前記難燃性は、ＪＩＳ規格Ｃ３００５の６０度傾斜燃焼試験に合格し、電気用品技術基準の垂直燃焼試験に適合し登録（Ｆマーク）される好ましいものである。またこれらの難燃性キャブタイア型電源コードは、焼却処理時には有害なハロゲンガス等を発生することがないので、環境上からも望ましいものである。
【００２２】
また前記難燃剤として配合される水酸化マグネシウムは、前記ベースポリマーとの分散性や相溶性を良好にするために、ステアリン酸やオレイン酸等の飽和或いは不飽和の脂肪酸、ビニル基、エポキシ基やメタクリル基を持つシランカップリング剤等によって表面処理したものが、好ましく用いられる。またその平均粒径も０．５〜１０μｍ程度のものが良い。さらに、前記水酸化マグシウムの難燃性を補助するために、窒素系難燃剤が配合される。この窒素系難燃剤は、ポリリン酸アンモニウム、粉末メラミン、メラミンシアヌレート等が挙げられるが、中でも前記メラミンシアヌレートは無リンであり、難燃性からも好ましく用いられる。
【００２３】
【実施例】
以下に実施例並びに比較例を示して、本発明のノンハロゲン電気絶縁性樹脂組成物の効果を明らかにする。表１並びに表２に示す各種ノンハロゲンの電気絶縁性樹脂組成物を作製し、絶縁抵抗を直流５００Ｖで１分値にて測定した。また引張り強度並びに伸びをＪＩＳ規格Ｃ３００５に基づいて、加熱変形率（％）を７５℃で荷重１０Ｎ（ニュートン）で測定した。さらに屈曲性について、ＪＩＳ規格Ｃ３００５のＡ法またはＢ法により測定し、２００回の屈曲をクリヤするものを○印で、２００回未満のものを×印で示した。また導体変色を、絶縁被覆を除去して目視で観測した。さらにまた、押出し性に関してムーニー粘度（１７０℃）並びに硬度（ショアＡ）を測定した。なお各材料の数値は、重量部である。結果は、表１並びに表２のとおりである。
【００２４】
【表１】
2004323585.tif 000002
【００２５】
表１から明らかなとおり、実施例１〜２３として示される本発明のノンハロゲンの電気絶縁性樹脂組成物は、絶縁抵抗が５０ＭΩ・ｋｍ以上、引張り強度が１０ＭＰａ以上、伸びが３５０％以上、加熱変形率が１０％以下で、屈曲性にも優れた、導体変色のないノンハロゲンの電気絶縁性樹脂組成物であることがわかる。
【００２６】
より詳細に述べると、コポリマー成分濃度が２５〜５０％のエチレン系共重合体を２０〜４０重量部、コポリマー成分濃度が１０〜２５％未満のエチレン系共重合体が６０〜８０重量部からなる樹脂混合物１００重量部に、塩基性無機充填材を５〜１２０重量部添加したノンハロゲンの電気絶縁性樹脂組成物に関する実施例１〜５は、絶縁抵抗が１５０ＭΩ・ｋｍ以上、引張り強度が１３ＭＰａ以上、伸びが５２０％以上、加熱変形率が５．８％以下で、屈曲性にも優れた、導体変色を生じないノンハロゲンの電気絶縁性樹脂組成物であることがわかる。
【００２７】
また、前記コポリマー成分濃度が２５〜５０％のエチレン系共重合体を１０〜４０重量部、前記コポリマー成分濃度が１０〜２５％未満のエチレン系共重合体が２０〜８０重量部、スチレン系熱可塑性エラストマーが５〜４０重量部からなる樹脂混合物１００重量部に、塩基性無機充填材を５〜１２０重量部添加したノンハロゲンの電気絶縁性樹脂組成物に関する実施例５〜２３は、絶縁抵抗が３０００ＭΩ・ｋｍ以上で、引張り強度が１２ＭＰａ以上、伸びが３７０％以上、加熱変形率が９．８％以下で、屈曲性にも優れ、導体変色を生じないノンハロゲンの電気絶縁性樹脂組成物であることがわかる。特にスチレン系熱可塑性エラストマーを添加した効果が、実施例２０や２１に見られるように、引張り強度や柔軟性が向上していることがわかる。
【００２８】
【表２】
2004323585.tif 000003
【００２９】
また、表２に示す本発明の配合組成範囲から外れる比較例１〜１３のものは、絶縁抵抗、引張り強度、伸び、加熱変形率、屈曲性や導体変色のいずれかが、前記特性値から外れるものとなり、キャブタイア型電源コードとしては好ましくない。表２から明らかなとおり、絶縁抵抗に関して特に比較例１２は、コポリマー成分濃度が２５〜５０％のエチレン系共重合体が４０重量部を超えているので、５０ＭΩ・ｋｍ以下と低下している。引張り強度に関しては、比較例２に見られるように、コポリマー成分濃度が５０％を超えるエチレン系共重合体を含むため、１０ＭＰａ以下となっている。また伸びに関しては、比較例９や１１に見られるように、塩基性充填材が１２０重量部を超えて添加されると、３５０％以下となる。さらに比較例３、７および１２のものは、加熱変形率が１０％以上のものとなっている。また屈曲性に関して、比較例４、８、１０および１１のものは、前記屈曲性試験において２００回の屈曲に耐えないものであった。さらに、比較例１や６のように、塩基性無機充填材が所定量添加されないもの或るいは本発明の配合範囲以下の場合は、導体変色が見られた。さらにまた比較例１３は、スチレン系熱可塑性エラストマーの添加量が５重量部未満であるために、硬度が高くなって柔軟性が悪い。
【００３０】
つぎに、前記ノンハロゲンの電気絶縁性樹脂組成物を被覆した、難燃性のキャブタイア型電源コードについての実験結果を述べる。すなわち、０．７５ｍｍ２の銅導体絶縁心線の絶縁体として、実施例７に記載されるノンハロゲンの電気絶縁性樹脂組成物を、厚さ０．６ｍｍに押出し被覆した。ついでこの２芯の絶縁心線上に、ＥＶＡ（ＶＡ量３０％）７５重量部とＳＥＥＰＳ（スチレン含有量３０％）２５重量部のベースポリマーに、水酸化マグネシウム１００重量部、メラミンシアヌレート４０重量部、ホウ酸亜鉛５重量部、ヒドロキシスズ酸亜鉛５重量部からなるノンハロゲン難燃性樹脂組成物をシースとして押出し被覆して、キャブタイア型電源コードを作製した。この電源コードについて、難燃性（前記Ｆマーク並びにＪＩＳ規格Ｃ３００５の６０度傾斜燃焼試験）、引張り強度、伸び、加熱変形率および屈曲性を測定した結果、難燃性に合格し、引張り強度は１３ＭＰａ、伸びは４５０％、加熱変形率は５％、屈曲性は２００回の屈曲に対して問題の無いものであった。このように本発明のキャブタイア型電源コードは、有用なものである。
【００３１】
また前記キャブタイア型電源コードのシース材料として、請求項７に該当するノンハロゲン難燃性樹脂組成物を被覆したキャブタイア型電源コードについて、難燃性試験を行った結果を説明する。すなわち前記キャブタイア型電源コードのシース材料として、ＥＶＡ（ＶＡ量３３％）６５重量部、ＥＶＡ（ＶＡ量１７％）２０重量部、エチレンアクリル酢酸ビニル共重合体（ＶＡ量５％、アクリル酸量４５％）１０重量部とＳＥＥＰＳ（スチレン含有量３０％）５重量部のベースポリマーに、水酸化マグネシウム１００重量部、メラミンシアヌレート５０重量部およびフェノール系の老化防止剤０．５重量部からなるノンハロゲン難燃性樹脂組成物を、前記と同様に０．６ｍｍ厚さに被覆したものである。この電源コードについて、ＪＩＳ規格Ｃ３００５の６０度傾斜燃焼試験並びに前記Ｆマークの垂直燃焼試験を実施したが、本発明のキャブタイア型電源コードは、いずれの試験にも合格する難燃性を有するものであった。またその他の特性も、前述の電源コードと同様に十分満足するものであった。
【００３２】
【発明の効果】
以上説明したように、コポリマー成分濃度が２５〜５０％のエチレン系共重合体を２０〜４０重量部、コポリマー成分濃度が１０〜２５％未満のエチレン系共重合体が６０〜８０重量部からなる樹脂混合物１００重量部に、塩基性無機充填材を５〜１２０重量部添加したノンハロゲンの電気絶縁用樹脂組成物とすることによって、前記電気絶縁性樹脂組成物は絶縁抵抗が５０ＭΩ・ｋｍ以上、引張り強度が１０ＭＰａ以上、伸びが３５０％以上、加熱変形率が１０％以下（７５℃、５Ｎ）、屈曲性がＪＩＳ規格Ｃ３００５のＡ法またはＢ法において、２００回以上をクリアできると共に、電源コード類の絶縁体材料に用いたときに導体変色を生じることがない、優れた特性のものとすることができる。またハロゲン元素を含まない材料からなるので、焼却時に有害なハロゲンガスを発生することもない。
【００３３】
また、前記コポリマー成分濃度が２５〜５０％のエチレン系共重合体を１０〜４０重量部、コポリマー成分濃度が１０〜２５％未満のエチレン系共重合体が２０〜８０重量部、スチレン系熱可塑性エラストマーが５〜４０重量部からなる樹脂混合物１００重量部に、塩基性無機充填材を５〜１２０重量部添加したノンハロゲンの電気絶縁用樹脂組成物とすることによって、さらにまた前記スチレン系熱可塑性エラストマーは、スチレン含有量が１０〜５０％（ｗｔ）のスチレン・エチレン・エチレンプロピレン・スチレン共重合体、スチレン・エチレン・ブチレン・スチレン共重合体、スチレン・エチレンプロピレン共重合体から選ばれる少なくとも１種であるノンハロゲンの電気絶縁用樹脂組成物とすることによって、前述した特性を有すると共に柔軟性をより向上させることができる。
【００３４】
さらに、前記塩基性無機充填材として炭酸カルシウム、炭酸マグネシウム、水酸化マグネシウム、酸化マグネシウムから選ばれる少なくとも１種であるノンハロゲンの電気絶縁用樹脂組成物とすることによって、前記エチレン系共重合体の分解物特に蟻酸による導体の変色の問題が解決される。特に炭酸カルシウム、炭酸マグネシウムが、受酸効果が大きく硬度を上げることも少なく、かつ比較的安価な材料であるので好ましい。さらに、前記塩基性無機充填材の添加により、前記電気絶縁性樹脂組成物の難燃性も向上する。
【００３５】
さらには、前記ノンハロゲンの電気絶縁用樹脂組成物を、導体上に被覆したキャブタイア型電源コードとすることによって、絶縁抵抗が５０ＭΩ・ｋｍ以上、引張り強度が１０ＭＰａ以上、伸びが３５０％以上、加熱変形率が１０％以下（７５℃、５Ｎ）、屈曲性がＪＩＳ規格Ｃ３００５のＡ法またはＢ法において、２００回以上をクリアできると共に、電源コード類の絶縁体に用いたときに導体変色を生じることがない、優れた特性のキャブタイア型電源コードとすることができる。またハロゲン元素を含まない材料からなるので、焼却時に有害なハロゲンガスを発生することもない。
【００３６】
また、前記キャブタイア型電源コードに、ノンハロゲン難燃性樹脂組成物をシース材料として被覆した難燃性キャブタイア型電源コードとすることによって、さらに前記ノンハロゲン難燃性樹脂組成物シース材料が、エチレン・酢酸ビニル共重合体（酢酸ビニル含有量２５〜５０％）が４０〜７５重量部、エチレン・アクリルゴムまたはエチレン酢酸ビニル・アクリル共重合体が５〜３０重量部および融点が７５℃以上のノンハロゲンの樹脂を１５〜４５重量部混合した樹脂混合物１００重量部に対し、水酸化マグネシウムを５０〜１４９重量部および窒素系難燃剤５〜５０重量部を添加した難燃性キャブタイア型電源コードとすることによって、ＪＩＳ規格Ｃ３００５の６０度傾斜燃焼試験並びに電気用品技術基準の垂直燃焼試験に適合し登録（Ｆマーク）される、難燃性キャブタイア型電源コードである。